(57)【要約】      （修正有）【課題】紙やフィルムへの密着性に優れた水性軟包装用コアシェル型エマルションを提供する。【解決手段】（Ａ）ダイマー酸、トリマー酸、ダイマー酸及び／又はトリマー酸と多価アミンを反応させて得られる酸価を有するポリアミド化合物、ダイマー酸及び／又はトリマー酸と多価アルコールを反応させて得られる酸価を有するポリエステル化合物の群から選ばれる少なくとも１種の化合物と、（Ｂ）カルボキシ基含有エチレン性不飽和単量体を含むエチレン性不飽和単量体の重合物である水溶性樹脂と、（Ｃ）エチレン性不飽和単量体（ｃ）の乳化重合物とを含む水性軟包装印刷用コアシェル型エマルションであって、化合物（Ａ）の酸価が８０ｍｇＫＯＨ／ｇ以上、化合物（Ａ）をエマルション固形分中に０．５〜４０質量％含み、化合物（Ａ）及び水溶性樹脂（Ｂ）がシェル部、乳化重合物（Ｃ）がコア部を成すことを特徴とする水性軟包装印刷用コアシェル型エマルション。【選択図】なし【特許請求の範囲】
【請求項１】
（Ａ）ダイマー酸（ａ−１）、トリマー酸（ａ−２）、ダイマー酸（ａ−１）及び／又はトリマー酸（ａ−２）と多価アミンを反応させて得られる酸価を有するポリアミド化合物（ａ−３）、ダイマー酸（ａ−１）及び／又はトリマー酸（ａ−２）と多価アルコールを反応させて得られる酸価を有するポリエステル化合物（ａ−４）の群から選ばれる少なくとも１種の化合物と、
（Ｂ）カルボキシ基含有エチレン性不飽和単量体を含むエチレン性不飽和単量体の重合物である水溶性樹脂と、
（Ｃ）エチレン性不飽和単量体（ｃ）の乳化重合物
とを含む水性軟包装印刷用コアシェル型エマルションであって、
化合物(Ａ)の酸価が８０ｍｇＫＯＨ／ｇ以上であり、化合物(Ａ)をエマルション固形分中に０．５〜４０質量％含み、化合物（Ａ）及び水溶性樹脂（Ｂ）がシェル部、乳化重合物（Ｃ）がコア部を成すことを特徴とする水性軟包装印刷用コアシェル型エマルション。
【請求項２】
水溶性樹脂（Ｂ）が芳香族含有エチレン性不飽和単量体及び／又は脂環構造含有エチレン性不飽和単量体を含む単量体混合物の重合物であることを特徴とする請求項１に記載の水性軟包装印刷用コアシェル型エマルション。
【請求項３】
エチレン性不飽和単量体（ｃ）の２０℃における水への溶解度が３ｇ/１００ｇ水未満であることを特徴とする、請求項１に記載の水性軟包装印刷用コアシェル型エマルション。
【請求項４】
請求項１〜３いずれか一項に記載の水性軟包装印刷用コアシェル型エマルションを含むことを特徴とする水性軟包装用印刷インキ用バインダー樹脂。
【請求項５】
請求項１〜３いずれか一項に記載の水性軟包装印刷用コアシェル型エマルションを含むことを特徴とする水性軟包装印刷用コーティングニス。
【請求項６】
（Ａ）ダイマー酸（ａ−１）、トリマー酸（ａ−２）、ダイマー酸（ａ−１）及び／又はトリマー酸（ａ−２）と多価アミンを反応させて得られる酸価を有するポリアミド化合物（ａ−３）、ダイマー酸（ａ−１）及び／又はトリマー酸（ａ−２）と多価アルコールを反応させて得られる酸価を有するポリエステル化合物（ａ−４）の群から選ばれる少なくとも１種の化合物と、
（Ｂ）カルボキシ基含有エチレン性不飽和単量体を含むエチレン性不飽和単量体の重合物である水溶性樹脂
の存在下、水中でエチレン性不飽和単量体（ｃ）を乳化重合してなる水性軟包装印刷用コアシェル型エマルションの製造方法であって、
化合物(Ａ)の酸価が８０ｍｇＫＯＨ／ｇ以上であり、化合物(Ａ)をエマルション固形分中に０．５〜４０質量％含むことを特徴とする水性軟包装印刷用コアシェル型エマルションの製造方法。
【請求項７】
水溶性樹脂（Ｂ）が芳香族含有エチレン性不飽和単量体及び／又は脂環構造含有エチレン性不飽和単量体を含む単量体混合物の重合物であることを特徴とする請求項６に記載の水性軟包装印刷用コアシェル型エマルションの製造方法。
【請求項８】
エチレン性不飽和単量体（ｃ）の２０℃における水への溶解度が３ｇ/１００ｇ水未満であることを特徴とする、請求項６に記載の水性軟包装印刷用コアシェル型エマルションの製造方法。
【発明の詳細な説明】
【技術分野】
【０００１】
本発明は特定の多価カルボン酸及び／又はその誘導体を利用した、紙やフィルムへの密着性に優れるコアシェル型の水性軟包装印刷用エマルションに関する。
【背景技術】
【０００２】
食品や日用品を包装する材料として紙、プラスチックフィルムなどがあり、これらの印刷には溶剤型のインキがメインで使用されている。近年、環境問題に対応したインキとして有機溶剤を使用しない水性インキの要望が強くなってきている。
【０００３】
しかし、水性インキは溶剤型のインキと比較してフィルムへの濡れ性が劣るため、インキがはじかれて良好な印刷物が得られず、フィルムに対するインキの密着性が十分ではないという問題があった。
【０００４】
これら前記した問題を解決するため、特許文献１では、アミド基及びビニル基を併せ持つ単量体と共重合させて得られるアクリル樹脂を含有する水性インキが検討されている。
【０００５】
また、特許文献２では、アクリル−ウレタン樹脂、有機多価ヒドラジド化合物を含有する水性エマルションが検討されている。
【０００６】
しかしながら、特許文献１では、基材への耐水性や耐溶剤性、密着性がまだまだ不十分であり、特許文献２では、密着性、耐水性は向上するものの、ヒドラジドに起因した基材上でのインキ乾燥不良といった新たな問題を有するものであった。
【先行技術文献】
【特許文献】
【０００７】
【特許文献１】特開２００９−２８０６５９号
【特許文献２】特開２００２−０８８２１５号
【発明の概要】
【発明が解決しようとする課題】
【０００８】
本発明は、紙やフィルムへの密着性に優れた水性軟包装用コアシェル型エマルションを提供することを課題とする。
【課題を解決するための手段】
【０００９】
本発明者らは、特定の多価カルボン酸及び／又はその誘導体を用い、シェル側に特定の水溶性樹脂と特定の多価カルボン酸及び／又はその誘導体を含むコアシェル型のエマルションが、紙やフィルムに対する密着性に優れることを見出し、本発明を完成した。
【００１０】
即ち、本発明は、
＜１＞（Ａ）ダイマー酸（ａ−１）、トリマー酸（ａ−２）、ダイマー酸（ａ−１）及び／又はトリマー酸（ａ−２）と多価アミンを反応させて得られる酸価を有するポリアミド化合物（ａ−３）、ダイマー酸（ａ−１）及び／又はトリマー酸（ａ−２）と多価アルコールを反応させて得られる酸価を有するポリエステル化合物（ａ−４）の群から選ばれる少なくとも１種の化合物と、（Ｂ）カルボキシ基含有エチレン性不飽和単量体を含むエチレン性不飽和単量体の重合物である水溶性樹脂と、（Ｃ）エチレン性不飽和単量体（ｃ）の乳化重合物とを含む水性軟包装印刷用コアシェル型エマルションであって、化合物(Ａ)の酸価が８０ｍｇＫＯＨ／ｇ以上であり、化合物(Ａ)をエマルション固形分中に０．５〜４０質量％含み、化合物（Ａ）及び水溶性樹脂（Ｂ）がシェル部、乳化重合物（Ｃ）がコア部を成すことを特徴とする水性軟包装印刷用コアシェル型エマルション、
＜２＞水溶性樹脂（Ｂ）が芳香族含有エチレン性不飽和単量体及び／又は脂環構造含有エチレン性不飽和単量体を含む単量体混合物の重合物であることを特徴とする前記＜１＞に記載の水性軟包装印刷用コアシェル型エマルション、
＜３＞エチレン性不飽和単量体（ｃ）の２０℃における水への溶解度が３ｇ/１００ｇ水未満であることを特徴とする、前記＜１＞に記載の水性軟包装印刷用コアシェル型エマルション、
＜４＞前記＜１＞〜＜３＞いずれか一項に記載の水性軟包装印刷用コアシェル型エマルションを含むことを特徴とする水性軟包装用印刷インキ用バインダー樹脂、
＜５＞前記＜１＞〜＜３＞いずれか一項に記載の水性軟包装印刷用コアシェル型エマルションを含むことを特徴とする水性軟包装印刷用コーティングニス、
＜６＞（Ａ）ダイマー酸（ａ−１）、トリマー酸（ａ−２）、ダイマー酸（ａ−１）及び／又はトリマー酸（ａ−２）と多価アミンを反応させて得られる酸価を有するポリアミド化合物（ａ−３）、ダイマー酸（ａ−１）及び／又はトリマー酸（ａ−２）と多価アルコールを反応させて得られる酸価を有するポリエステル化合物（ａ−４）の群から選ばれる少なくとも１種の化合物と、（Ｂ）カルボキシ基含有エチレン性不飽和単量体を含むエチレン性不飽和単量体の重合物である水溶性樹脂の存在下、水中でエチレン性不飽和単量体（ｃ）を乳化重合してなる水性軟包装印刷用コアシェル型エマルションの製造方法であって、化合物(Ａ)の酸価が８０ｍｇＫＯＨ／ｇ以上であり、化合物(Ａ)をエマルション固形分中に０．５〜４０質量％含むことを特徴とする水性軟包装印刷用コアシェル型エマルションの製造方法、
＜７＞水溶性樹脂（Ｂ）が芳香族含有エチレン性不飽和単量体及び／又は脂環構造含有エチレン性不飽和単量体を含む単量体混合物の重合物であることを特徴とする前記＜６＞に記載の水性軟包装印刷用コアシェル型エマルションの製造方法、
＜８＞エチレン性不飽和単量体（ｃ）の２０℃における水への溶解度が３ｇ/１００ｇ水未満であることを特徴とする、前記＜６＞に記載の水性軟包装印刷用コアシェル型エマルションの製造方法、
である。
【発明の効果】
【００１１】
本発明で提供する水性軟包装印刷用コアシェル型エマルションは、紙、フィルムいずれの基材に対しても密着性に優れているため、印刷インキ用バインダーまたはコーティングニスの原料として好適に用いることができる。
【発明を実施するための形態】
【００１２】
本発明の水性軟包装印刷用コアシェル型エマルションは、少なくとも水と、（Ａ）ダイマー酸（ａ−１）、トリマー酸（ａ−２）、ダイマー酸（ａ−１）及び／又はトリマー酸（ａ−２）と多価アミンを反応させて得られる酸価を有するポリアミド化合物（ａ−３）、ダイマー酸（ａ−１）及び／又はトリマー酸（ａ−２）と多価アルコールを反応させて得られる酸価を有するポリエステル化合物（ａ−４）の群から選ばれる少なくとも１種の化合物（以下、化合物（Ａ）と称する）と、（Ｂ）カルボキシ基含有エチレン性不飽和単量体を含むエチレン性不飽和単量体の重合物である水溶性樹脂（以下、水溶性樹脂（Ｂ）と称する）と、（Ｃ）エチレン性不飽和単量体（ｃ）の乳化重合物（以下、乳化重合物（Ｃ）と称する）とを含む。
【００１３】
化合物（Ａ）は、ダイマー酸（ａ−１）、トリマー酸（ａ−２）、ダイマー酸（ａ−１）及び／又はトリマー酸（ａ−２）と多価アミンを反応させて得られる酸価を有するポリアミド化合物（ａ−３）、ダイマー酸（ａ−１）及び／又はトリマー酸（ａ−２）と多価アルコールを反応させて得られる酸価を有するポリエステル化合物（ａ−４）の群から選ばれる少なくとも１種の化合物である。化合物（Ａ）は基材への密着効果に優れ、また後述するようにダイマー酸（ａ−１）、トリマー酸（ａ−２）自体は植物由来であるため環境に優しい素材であるといえる。
【００１４】
ダイマー酸（ａ−１）は、乾性油、半乾性油などから得られる精製植物性脂肪酸を重合して得られる二塩基性酸である。代表的な原料として、オレイン酸、リノール酸、リノレン酸など、炭素数１８の不飽和脂肪酸が用いられるため、主成分は炭素数３６のジカルボン酸となる。なお、ダイマー酸は主成分の他にトリマー酸、モノマー酸を含有する。モノマー酸の含有量は、モノマー酸、ダイマー酸、及びトリマー酸の合計１００質量％に対して、０〜１５質量％であり；ダイマー酸の含有量は、モノマー酸、ダイマー酸、及びトリマー酸の合計１００質量％に対して、７０〜１００質量％であり；トリマー酸の含有量は、モノマー酸、ダイマー酸、及びトリマー酸の合計１００質量％に対して、０〜１５質量％であることが好ましい。
【００１５】
ダイマー酸（ａ−１）については市販のダイマー酸を用いることができる。市販のダイマー酸の具体例としては、クローダジャパン株式会社製の「ＰＲＩＰＯＬ（プリポール：登録商標）」シリーズ、ハリマ化成株式会社製の「ハリダイマー」シリーズ、ＢＡＳＦジャパン株式会社製の「ＥＭＰＯＬ（エンポール：登録商標）」シリーズ、築野食品工業株式会社製の「ツノダイム（登録商標）」シリーズ等が挙げられる。
【００１６】
また、トリマー酸（ａ−２）は、ダイマー酸に含まれるトリマー酸成分を精製したもので、トリマー酸中のモノマー酸の含有量は、モノマー酸、ダイマー酸、及びトリマー酸の合計１００質量％に対して、０〜１０質量％；ダイマー酸の含有量は、モノマー酸、ダイマー酸、及びトリマー酸の合計１００質量％に対して、２０〜４０質量％であり；トリマー酸の含有量は、モノマー酸、ダイマー酸、及びトリマー酸の合計１００質量％に対して、５０〜８０質量％であることが好ましい。
【００１７】
トリマー酸（ａ−２）については市販のトリマー酸を用いることができる。市販されているトリマー酸としては、築野食品工業株式会社製の「ツノダイム（登録商標）３４６」が挙げられる。
【００１８】
また、化合物（Ａ）としては、前記したダイマー酸（ａ−１）及び／又はトリマー酸（ａ−２）を多価アミンと反応させて得られる酸価を有するポリアミド化合物（ａ−３）を用いることもできる。
【００１９】
前記ポリアミド化合物（ａ−３）に使用される多価アミンとしては、エチレンジアミン、ジエチレントリアミン、トリエチレンテトラミン、テトラエチレンペンタミン、それらより高い分子量のポリエチレンポリアミン、メタ−キシリレンジアミン、イソホロンジアミン、３，３’−ジメチル−４，４’−ジアミノジシクロヘキシルメタン、４，４’−ジアミノジシクロヘキシルメタン、２，４’−ジアミノジシクロヘキシルメタン、１，２−ジアミノプロパン、１，３−ジアミノプロパン、１，４−ジアミノブタン、１，５−ジアミノペンタン、１，６−ジアミノヘキサン、ビス−（３−アミノプロピル）アミン、Ｎ，Ｎ’−ビスー（３−アミノプロピル）−１，２−ジアミノエタン、１，２−ジアミノシクロヘキサン、１，３−ジアミノシクロヘキサン、１，４−ジアミノシクロヘキサン、Ｎ−（２−アミノエチル）ピペラジン、Ｎ−（２−アミノブチル）ピペラジン、Ｎ，Ｎ−ビス（２−アミノエチル）ピペラジン及びＮ，Ｎ−ビス（３−アミノプロピル）ピペラジンのほか、ジエチレントリアミンを部分的にＮ−メチル化して得られる組成物等が挙げられる、これらを単独で用いても良いし、組み合わせて用いても良い。これらの中でも、汎用性が高く入手が容易であることからも、エチレンジアミン、ジエチレントリアミンが好ましい。
【００２０】
さらに、化合物（Ａ）としては、前記したダイマー酸（ａ−１）及び／又はトリマー酸（ａ−２）と多価アルコールを反応させて得られる酸価を有するポリエステル化合物（ａ−４）を用いることもできる。
【００２１】
前記ポリエステル化合物（ａ−４）に使用される多価アルコールとしては、エチレングリコール、プロピレングリコール、ジエチレングリコール、１，４−ブチレングリコール、２− メチル−１，３−プロパンジオール、１，５−ペンタメチルグリコール、ネオペンチルグリコール、３−メチル−１，５−ペンタンジオール、１，６−ヘキサメチレングリコール、ビスヒドロキシエトキシベンゼンもしくはｐ−キシレングリコールなどのグリコール類、および、グリセリン、トリメチロールプロパン、ヘキサントリオール、トリエタノールアミン、ペンタエリスリトールなどのポリヒドロキシ化合物が挙げられる、これらを単独で用いても良いし、組み合わせても良い。これらの中でも、汎用性が高く入手が容易であることからも、プロピレングリコール、ジエチレングリコールが好ましい。
【００２２】
また、化合物（Ａ）はアルカリ性物質で完全又は部分中和した塩として水に可溶又は分散できる程度の酸価を有していればよいが、シェル部に安定分散させるためには、酸価は８０ｍｇＫＯＨ／ｇ以上であることが好ましい。アルカリ性物質としては、アンモニア、メチルアミン、ジメチルアミン、トリメチルアミン、エチルアミン、ジエチルアミン、トリエチルアミン、プロピルアミン、ブチルアミン、モノエタノールアミン、ジエタノールアミン、プロパノールアミン、ジメチルエタノールアミン、メチルジエタノールアミン、モルホリンなどのアンモニア及び有機アミン類；水酸化ナトリウム、水酸化カリウムなどのアルカリ金属類を挙げることができ、これらを１種又は２種以上組み合わせて用いることができる。これらの中でも、アンモニア、水酸化ナトリウムがエマルションのハンドリングや基材に対する密着性などの観点から好ましい。アルカリ性物質の添加量は、酸価に対して５０〜１５０当量％となるように添加することが望ましい。
【００２３】
水溶性樹脂（Ｂ）は、カルボキシ基含有エチレン性不飽和単量体に由来する樹脂の酸基をアルカリ性物質で完全又は部分中和した塩とし、水に可溶化したものである。水溶性樹脂（Ｂ）を水性軟包装印刷用コアシェル型エマルションのシェル部に用いることで、低分子の界面活性剤を用いた時に比べ、基材への密着性に優れるものとなる。とりわけ、密着性の観点からエチレン性不飽和単量体としてカルボキシ基含有エチレン性不飽和単量体並びに芳香族含有エチレン性不飽和単量体及び／又は脂環構造含有エチレン性不飽和単量体を含んだ単量体混合物の重合物であることが好ましい。
【００２４】
前記カルボキシ基含有エチレン性不飽和単量体としては、例えばアクリル酸、メタクリル酸などが挙げられる。
【００２５】
前記芳香族含有エチレン不飽和単量体としては、例えば、スチレン、α−メチルスチレン、ｏ−メチルスチレン、ｐ−メチルスチレン、ｍ−メチルスチレン、ビニルナフタレン、ベンジル（メタ）アクリレート、フェノキシエチル（メタ）アクリレート、フェノキシジエチレングリコール（メタ）アクリレート、フェノキシテトラエチレングリコール（メタ）アクリレート、フェノキシヘキサエチレングリコール（メタ）アクリレート、フェニル（メタ）アクリレート等などが挙げられる。
【００２６】
前記脂環構造含有エチレン不飽和単量体としては、例えば、（メタ）アクリル酸シクロペンチル、（メタ）アクリル酸シクロヘキシル、（メタ）アクリル酸メチルシクロヘキシル、（メタ）アクリル酸ｔ−ブチルシクロヘキシル、（メタ）アクリル酸シクロデシル及び（メタ）アクリル酸シクロドデシル等が挙げられる。
【００２７】
他のエチレン性不飽和単量体としては、（メタ）アクリル酸メチル、（メタ）アクリル酸エチル、（メタ）アクリル酸ブチル、（メタ）アクリル酸２−エチルヘキシル、（メタ）アクリル酸ベンジルなどの（メタ）アクリル酸エステル類；（メタ）アクリル酸２−ヒドロキシエチルなどの水酸基を有する（メタ）アクリル酸エステル類が挙げられる。
その他、前記したエチレン性不飽和単量体の他に、本願発明の効果を阻害しない限りにおいて、例えばリン酸エステル基含有エチレン性不飽和単量体などのカルボキシ基以外の酸基を有するエチレン性不飽和単量体や、エチレングリコールジ（メタ）アクリレート、ジエチレングリコールジ（メタ）アクリレートなどの二官能以上のエチレン性不飽和単量体を共重合する単量体構成に含んでもよい。
【００２８】
水溶性樹脂（Ｂ）は、公知の重合方法により得ることができる。例えば、反応に適した反応溶媒を用いて６０〜２００℃の範囲の重合に適した反応温度において前記エチレン性不飽和単量体の混合物を適当な重合開始剤と共に滴下することで樹脂を重合し、その後反応溶媒を必要に応じて留去し、アルカリ性物質を添加してアルカリ塩とし水溶液とする方法等が挙げられる。
【００２９】
重合開始剤としては、反応溶媒や反応温度に応じて、種々のアゾ系重合開始剤、有機過酸化物等、公知の重合開始剤を用いることができる。
水溶性樹脂（Ｂ）は、アルカリ塩として水に可溶化する程度の酸価を有していればよいが、５０〜３５０ｍｇＫＯＨ／ｇであることが、本発明の水性軟包装印刷用コアシェル型エマルションの安定性の観点から好ましい。
【００３０】
アルカリ性物質としては、前記した化合物（Ａ）に用いるアルカリ性物質が同様に挙げられる。アルカリ性物質の添加量は、水溶性樹脂（Ｂ）の酸価に対して５０〜１５０当量％となるように添加することが望ましい。
【００３１】
乳化重合物（Ｃ）を構成するエチレン性不飽和単量体（ｃ）としては、前記水溶性樹脂（Ｂ）を構成するエチレン性不飽和単量体のほかに、酢酸ビニル、アルキルビニルエーテルなどのビニル化合物類；（メタ）アクリル酸グリシジル、（メタ）アクリル酸３，４−エポキシシクロヘキシルなどのエポキシ基含有単量体などが挙げられる。これらの中でも、塗膜の均一性に影響するエマルションの親水性と疎水性のバランスを考慮すると、乳化重合物（Ｃ）を構成するエチレン性不飽和単量体（ｃ）としては、２０℃における水への溶解度が３ｇ/１００ｇ未満のエチレン性不飽和単量体であることが好ましい。より好ましくは、スチレン（水への溶解度：０．１ｇ/１００ｇ水以下）、メタクリル酸メチル（水への溶解度：１．０ｇ/１００ｇ水）、アクリル酸エチル（水への溶解度：１．５ｇ/１００ｇ水）、メタクリル酸エチル（水への溶解度：０．４ｇ/１００ｇ水）、アクリル酸ブチル（水への溶解度：０．１ｇ/１００ｇ水）、メタクリル酸ブチル（水への溶解度：０．１ｇ/１００ｇ水以下）、（メタ）アクリル酸２−エチルヘキシル（水への溶解度：０．１ｇ/１００ｇ水以下）、（メタ）アクリル酸ベンジル（水への溶解度：０．１ｇ/１００ｇ以下水）、メタクリル酸グリシジル（水への溶解度：２．３ｇ/１００ｇ水）である。乳化重合物（Ｃ）は、これらを１種又は２種以上組み合わせて、後述する乳化重合に供することで得られる。
【００３２】
本発明の水性軟包装印刷用コアシェル型エマルションは、親水性のシェル部と疎水性のコア部からなるコアシェル型の構造を有する粒子が水中に安定分散されたエマルションである。具体的には、化合物（Ａ）と水溶性樹脂（Ｂ）がシェル部、乳化重合物（Ｃ）がコア部をそれぞれ構成する。化合物（Ａ）がコア部に導入されると、密着性が悪化する。また、化合物（Ａ）がコアシェルエマルションの外側、つまり水溶性樹脂（Ｂ）と乳化重合物（Ｃ）とからなるコアシェルエマルションに化合物（Ａ）を混合したタイプだと、経時で分離が起こる（その結果、インキ物性やコーティング適性に悪影響を及ぼすおそれがある）。
【００３３】
本発明の水性軟包装印刷用コアシェル型エマルションの重合方法は特に限定されないが、例えば、化合物（Ａ）と水溶性樹脂（Ｂ）とを含む水溶液中に、乳化重合物（Ｃ）を構成するエチレン性不飽和単量体（ｃ）を滴下し乳化重合することで得ることができる。別の方法としては、化合物（Ａ）と水溶性樹脂（Ｂ）とを含む水溶液と乳化重合物（Ｃ）を構成するエチレン性不飽和単量体（ｃ）を予め混合して単量体ミセルを形成させた後に乳化重合することで得ることができる。
【００３４】
乳化重合に用いる重合開始剤としては、公知の水溶性及び油溶性重合開始剤が挙げられ、これらの１種又は２種以上を組み合わせて用いることができる。
【００３５】
本発明の水性軟包装印刷用コアシェル型エマルションは、製造時の乳化安定性やハンドリング、製品の貯蔵安定性に問題のない範囲において、インキ、コーティングニスに求められる諸物性に応じて適宜前記（Ａ）〜（Ｃ）成分の割合を任意に設定することができるが、通常は（Ａ）〜（Ｃ）成分全量に対して、（Ａ）成分０．５〜４０質量％、（Ｂ）成分５〜６０質量％、（Ｃ）成分３９．５〜８０質量％である。密着性の観点から、好ましくは（Ａ）成分１０〜４０質量％、（Ｂ）成分１０〜５０質量％、（Ｃ）成分４０〜８０質量％であり、（Ａ）成分２０〜４０質量％、（Ｂ）成分１０〜４０質量％、（Ｃ）成分４０〜７０質量％がより好ましい。
【００３６】
本発明の水性軟包装印刷用コアシェル型エマルションには、本発明の効果に差支えのない範囲において、界面活性剤、消泡剤、防腐剤、レベリング剤、防錆剤、滑剤（ワックス）、凍結安定剤、填料等の各種添加剤や、他の樹脂ワニスやエマルション、有機溶媒等を添加することができる。
【００３７】
本発明の水性軟包装印刷用コアシェル型エマルションをインキに用いる場合には、顔料分散剤にて顔料を分散した分散体中に、バインダー樹脂として添加して用いる。また、コーティングニスとする場合には、水性軟包装印刷用コアシェル型エマルションに前記した各種添加剤等を求められる諸物性に応じて添加することで得られる。
【実施例】
【００３８】
以下、本発明の実施例について説明する。なお、本発明はこれらの実施例に限定されるものではない。
【００３９】
＜化合物（Ａ）の合成＞
（合成例１）
撹拌モーター、撹拌翼、温度センサー、還流冷却管及び窒素導入管を備えた反応容器にダイマー酸（Ａ１）４９５ｇを仕込み、窒素置換後、撹拌を行いながらエチレンジアミン１３．１ｇを１０分で滴下した。その後内温を１７０℃まで昇温し、７．８ｇの水を除去した。これをダイマー酸ポリアミド（Ａ３）とする。得られたダイマー酸ポリアミド（Ａ３）の酸価は１５０ｍｇＫＯＨ／ｇであった。
【００４０】
（合成例２）
撹拌モーター、撹拌翼、温度センサー、還流冷却管及び窒素導入管を備えた反応容器にダイマー酸（Ａ１）４８９ｇを仕込み、窒素置換後、撹拌を行いながらエチレンジアミン２６．２ｇを１０分で滴下した。その後内温を１７０℃まで昇温し、１５．７ｇの水を除去した。これをダイマー酸ポリアミド（Ａ４）とする。得られたダイマー酸ポリアミド（Ａ４）の酸価は８０ｍｇＫＯＨ／ｇであった。
【００４１】
（合成例３）
撹拌モーター、撹拌翼、温度センサー、還流冷却管及び窒素導入管を備えた反応容器にダイマー酸（Ａ１）４９５ｇを仕込み、窒素置換後、撹拌を行いながらジエチレントリアミン２２．５ｇを１５分で滴下した。その後内温を１７０℃まで昇温し、７．９ｇの水を除去した。これをダイマー酸ポリアミド（Ａ５）とする。得られたダイマー酸ポリアミド（Ａ５）の酸価は１４５ｍｇＫＯＨ／ｇであった。
【００４２】
（合成例４）
撹拌モーター、撹拌翼、温度センサー、還流冷却管及び窒素導入管を備えた反応容器にダイマー酸（Ａ１）４７０ｇを仕込み、窒素置換後、撹拌を行いながらジエチレングリコール４４．５ｇを仕込み、その後内温を１７０℃まで昇温し、１５．２ｇの水を除去した。これをダイマー酸ポリエステル（Ａ６）とする。得られたダイマー酸ポリエステル（Ａ６）の酸価は１５０ｍｇＫＯＨ／ｇであった。
【００４３】
（合成例５）
撹拌モーター、撹拌翼、温度センサー、還流冷却管及び窒素導入管を備えた反応容器にダイマー酸（Ａ１）４９５ｇを仕込み、窒素置換後、撹拌を行いながらプロピレングリコール１６．６ｇを仕込み、その後内温を１７０℃まで昇温し、７．９ｇの水を除去した。これをダイマー酸ポリエステル（Ａ７）とする。得られたダイマー酸ポリエステル（Ａ７）の酸価は１４６ｍｇＫＯＨ／ｇであった。
【００４４】
（比較用合成例１）
撹拌モーター、撹拌翼、温度センサー、還流冷却管及び窒素導入管を備えた反応容器にダイマー酸（Ａ１）４８６ｇを仕込み、窒素置換後、撹拌を行いながらエチレンジアミン３４．７ｇを１０分で滴下した。その後内温を１７０℃まで昇温し、２０．１ｇの水を除去した。これをダイマー酸ポリアミド（ＲＡ１）とする。得られたダイマー酸ポリアミド（ＲＡ１）の酸価は４０ｍｇＫＯＨ／ｇであった。
【００４５】
（比較用合成例２）
撹拌モーター、撹拌翼、温度センサー、還流冷却管及び窒素導入管を備えた反応容器にアジピン酸（ＡＡ）４００ｇを仕込み、窒素置換後、撹拌を行いながらエチレンジアミン４１．０ｇを１０分で滴下した。その後内温を１７０℃まで昇温し、３６．０ｇの水を除去した。これをポリアミド（ＲＡ２）とする。得られたポリアミド（ＲＡ２）の酸価は５４６ｍｇＫＯＨ／ｇであった。
【００４６】
＜水溶性樹脂（Ｂ）の合成＞
（合成例６）
撹拌モーター、撹拌翼、温度センサー、還流冷却管及び窒素導入管を備えた反応容器に溶剤としてプロピレングリコールモノメチルエーテル１０００ｇを仕込み、窒素置換下、撹拌を行い、１４５℃まで昇温した。次いで、スチレン２００ｇ、αメチルスチレン４５０ｇ、エチルジグリコールアクリレート３０ｇ、アクリル酸３２０ｇと重合開始剤であるジターシャリーブチルパーオキサイド１０ｇの混合液を、１８０分かけて滴下した後、１４５℃で１２０分保持し、減圧蒸留にて溶剤を留去し、酸価２４９ｍｇＫＯＨ／ｇの芳香族含有アクリル系樹脂Ｂ１を得た。
【００４７】
（合成例７）
撹拌モーター、撹拌翼、温度センサー、還流冷却管及び窒素導入管を備えた反応容器に溶剤としてプロピレングリコールモノメチルエーテル１０００ｇを仕込み、窒素置換下、撹拌を行い、１４５℃まで昇温した。次いで、メタクリル酸メチル６５０ｇ、アクリル酸ブチル２３０ｇ、メタクリル酸１２０ｇと重合開始剤であるジターシャリーブチルパーオキサイド１０ｇの混合液を、１８０分かけて滴下した後、１４５℃で１２０分保持し、減圧蒸留にて溶剤を留去し、酸価７８ｍｇＫＯＨ／ｇのアクリル系樹脂Ｂ２を得た。
【００４８】
（合成例８）
撹拌モーター、撹拌翼、温度センサー、還流冷却管及び窒素導入管を備えた反応容器に溶剤としてプロピレングリコールモノメチルエーテル１０００ｇを仕込み、窒素置換下、撹拌を行い、１４５℃まで昇温した。次いで、スチレン１００ｇ、αメチルスチレン４００ｇ、アクリル酸２―エチルヘキシル５０ｇ、アクリル酸ブチル５０ｇ、アクリル酸４００ｇと重合開始剤であるジターシャリーブチルパーオキサイド１０ｇの混合液を、１８０分かけて滴下した後、１４５℃で１２０分保持し、減圧蒸留にて溶剤を留去し、酸価３１１ｍｇＫＯＨ／ｇの芳香族含有アクリル系樹脂Ｂ３を得た。
【００４９】
（合成例９）
撹拌モーター、撹拌翼、温度センサー、還流冷却管及び窒素導入管を備えた反応容器に溶剤としてプロピレングリコールモノメチルエーテル１０００ｇを仕込み、窒素置換下、撹拌を行い、１４５℃まで昇温した。次いで、スチレン３３０ｇ、αメチルスチレン４００ｇ、アクリル酸２７０ｇと重合開始剤であるジターシャリーブチルパーオキサイド１０ｇの混合液を、１８０分かけて滴下した後、１４５℃で１２０分保持し、減圧蒸留にて溶剤を留去し、酸価２１０ｍｇＫＯＨ／ｇの芳香族含有アクリル系樹脂Ｂ４を得た。
【００５０】
（合成例１０）
撹拌モーター、撹拌翼、温度センサー、還流冷却管及び窒素導入管を備えた反応容器に溶剤としてプロピレングリコールモノメチルエーテル１０００ｇを仕込み、窒素置換下、撹拌を行い、１４５℃まで昇温した。次いで、メタクリル酸メチル５９０ｇ、アクリル酸シクロヘキシル２５０ｇ、メタクリル酸１６０ｇと重合開始剤であるジターシャリーブチルパーオキサイド１０ｇの混合液を、１８０分かけて滴下した後、１４５℃で１２０分保持し、減圧蒸留にて溶剤を留去し、酸価１０４ｍｇＫＯＨ／ｇの脂環構造含有アクリル系樹脂Ｂ５を得た。
【００５１】
＜コアシェル型エマルションの合成＞
（実施例１）
撹拌モーター、撹拌翼、温度センサー、還流冷却管及び窒素導入管を備えた反応容器に化合物（Ａ）としてダイマー酸（Ａ１）４０ｇ、水溶性樹脂（Ｂ）として芳香族含有アクリル系樹脂Ｂ１を４０ｇ、水２００ｇを仕込み撹拌した。そこに化合物（Ａ）と水溶性樹脂（Ｂ）各々の酸価に対して１００ｍｏｌ％となる量のアンモニア（２８％アンモニア水を１５．７ｇ）を加え、内温８０℃まで昇温し溶解した。その後、反応容器内を十分に窒素置換した後、乳化重合物（Ｃ）の原料であるエチレン性不飽和単量体（ｃ）混合物１１０ｇ（スチレン５６ｇとアクリル酸２−エチルヘキシル６４ｇの混合液）を過硫酸アンモニウム１．２ｇを水３６ｇに溶かした水溶液と共に３時間かけて反応容器内に滴下し８０℃で乳化重合させた。反応終了後、３０度以下に冷却した後、固形分３５%以上、かつ粘度を１５０〜３０００ｍＰａ・ｓ／２５℃の範囲に調整するための水を添加し、水性軟包装印刷用コアシェル型エマルション（Ｅ１）を得た。なお、本発明において粘度とはＢ型粘度計にて測定した２５℃におけるエマルション原液の粘度であり、固形分とは各エマルションをアルミカップに２ｇ計量したものを１４０℃で１時間乾燥し、その後乾燥剤の入ったデシケーター中で２５℃まで冷却してその残存物の質量を測定し、エマルション中の揮発しない成分の質量割合（％）を算出したものである。
【００５２】
（実施例２〜１３）
（Ａ）〜（Ｂ）成分の種類や仕込量を表１に示すように変えたほかは、実施例１と同様にして実施例２〜１３の水性軟包装印刷用コアシェル型エマルション（Ｅ２〜Ｅ１３）を得た。
【００５３】
（実施例１４）
エチレン性不飽和単量体（ｃ）混合物の組成をスチレン５６ｇとアクリル酸ブチル６４ｇに変えたほかは、実施例３と同様にして水性軟包装印刷用コアシェル型エマルション（Ｅ１４）を得た。
【００５４】
（実施例１５）
エチレン性不飽和単量体（ｃ）混合物の組成をメタクリル酸メチル５６ｇとアクリル酸２−エチルヘキシル６４ｇに変えたほかは、実施例３と同様にして水性軟包装印刷用コアシェル型エマルション（Ｅ１５）を得た。
【００５５】
（実施例１６）
エチレン性不飽和単量体（ｃ）混合物の組成をスチレン５４ｇとアクリル酸２−エチルヘキシル６４ｇとメタクリル酸グリシジル２ｇに変えたほかは、実施例３と同様にして水性軟包装印刷用コアシェル型エマルション（Ｅ１６）を得た。
【００５６】
（実施例１７）
エチレン性不飽和単量体（ｃ）混合物の組成をスチレン５６ｇとアクリル酸メチル６４ｇに変えたほかは、実施例３と同様にして水性軟包装印刷用コアシェル型エマルション（Ｅ１７）を得た。
【００５７】
（比較例１、２、４〜６、８）
（Ａ）〜（Ｃ）成分の種類や仕込量を表１に示すように変えたほかは、実施例１と同様にして水性軟包装印刷用コアシェル型エマルションを得ようとしたが、乳化重合中にエマルションがゲル化し、次の評価に供することができなかった。
なお、比較例１は、エチレン性不飽和単量体（ｃ）混合物の組成をスチレン４７ｇとアクリル酸２−エチルヘキシル５３ｇとした。
【００５８】
（比較例３）
実施例１において、化合物（Ａ）を用いないで、水溶性樹脂（Ｂ）として芳香族含有アクリル系樹脂Ｂ１を８０ｇ用いたほかは、実施例１と同様にして実施例１と同様にして比較例３のエマルションを得た。
【００５９】
（比較例７）
（Ａ）〜（Ｃ）成分の種類や仕込量を表１に示すように変えたほかは、実施例１と同様にして水性軟包装印刷用コアシェル型エマルションを得たが、冷却後静置するとエマルションが分離し、次の評価に供することができなかった。
【００６０】
（比較例９〜１２）
（Ａ）〜（Ｃ）成分の種類や仕込量を表１に示すように変えたほかは、実施例１と同様にして比較例９〜１２のエマルションを得た。
表１に各実施例及び比較例で使用した（Ａ）〜（Ｃ）成分の種類と仕込量を、表２に各実施例及び比較例で得られたエマルションの物性及びエマルション固形分をそれぞれ示す。
【００６１】
＜酸価の測定方法＞
化合物（Ａ）、水溶性樹脂（Ｂ）の酸価は、試料を０．１ｇ採取し、５０ｍＬのＴＨＦに溶解した後、指示薬としてフェノールフタレイン試液を数滴加えた後、撹拌下、ＴＨＦ溶解液が３０秒間以上、淡赤色に呈色するまで、０．５ｍｏｌ／Ｌ水酸化カリウムエタノール溶液を滴下した。
滴下に使用した０．５ｍｏｌ／Ｌ水酸化カリウムエタノール溶液の量をＹｍＬとし、
酸価  ＝  Ｙ×０．５×５６．１として算出した。
【００６２】
【表１】
2020122043.tif 000002
【００６３】
（表中の略号）
（Ａ）成分
Ａ１：ダイマー酸（ツノダイム２１６Ｒ、築野食品工業株式会社製）、酸価１９２ｍｇＫＯＨ／ｇ
Ａ２：トリマー酸（ツノダイム３４６、築野食品工業株式会社製）、酸価１８０ｍｇＫＯＨ／ｇ
ＡＡ：アジピン酸（旭化成ケミカルズ株式会社製）、酸価７６８ｍｇＫＯＨ／ｇ
ＳＡ：セバシン酸（豊国精油株式会社製）、酸価５５５ｍｇＫＯＨ／ｇ
ＯＡ：オレイン酸（新日本理化株式会社製）、酸価１９９ｍｇＫＯＨ／ｇ
ＬＡ：リノール酸（富士フイルム和光純薬株式会社製）、酸価２００ｍｇＫＯＨ／ｇ
ＩＳＡ：イソステアリン酸（日産化学工業株式会社製）、酸価１９８ｍｇＫＯＨ／ｇ
ＲＣＡ：リシノール酸（伊藤製油株式会社製）、酸価１８８ｍｇＫＯＨ／ｇ
（Ｂ）成分
Ｂ６：ニューコール２３２０−ＳＮ（ポリオキシエチレンアルキルエーテル硫酸エステル塩、日本乳化剤株式会社製）
（Ｃ）成分        
Ｓｔ：スチレン（水への溶解度：０．１ｇ/１００ｇ水以下）
２ＥＨＡ：アクリル酸２−エチルヘキシル（水への溶解度：０．１ｇ/１００ｇ水以下）
ＭＭＡ：メタクリル酸メチル（水への溶解度：１．０ｇ/１００ｇ水）
ＢＡ：アクリル酸ブチル（水への溶解度：０．１ｇ/１００ｇ水）
ＧＭＡ：メタクリル酸グリシジル（水への溶解度：２．３ｇ/１００ｇ水）
ＭＡ：アクリル酸メチル（水への溶解度：６．０ｇ/１００ｇ水）
【００６４】
【表２】
2020122043.tif 000003
【００６５】
＜水性顔料分散液の調製＞
顔料として、酸化チタンＣＲ−９０(石原産業株式会社製)６０部、顔料分散用樹脂としてＭ−３０(スチレンマレイン酸系樹脂ワニス、酸価１５５ｍｇＫＯＨ／ｇ、星光ＰＭＣ株式会社製)８部、イオン交換水３２部、及びガラスビーズ１５０部を２５０ｍｌのポリ瓶に仕込み、ペイントシェーカーにて６０分間振とうした後、ガラスビーズを除いて水性顔料分散液を得た。
【００６６】
＜水性インキの調製＞
得られた水性顔料分散液５０部と、水性軟包装印刷用コアシェル型エマルション５０部とを混合して水性軟包装用インキを得た。インキ塗膜の密着性を、下記の方法で評価した。
【００６７】
＜密着評価＞
基材として市販のコート紙、ポリエステルフィルムであるＰＥＴフィルム、二軸延伸ポリプロピレンフィルムであるＯＰＰフィルム、二軸延伸ポリスチレンフィルムであるＯＰＳ（登録商標）フィルムを用い、作製した水性軟包装用印刷インキをバーコーター＃６で塗工した。一日室温で乾燥させた後、その塗膜部分に幅１８ｍｍのセロテープ（登録商標、ニチバン(株)） を密着させた後にテープを剥がし、剥離部分の状態を目視で評価した。塗工物が全く剥がれていない場合を（５）、剥がれた部分の面積が全体の１０％未満であるものを（４）、剥がれた部分の面積が全体の１０％以上２０％未満であるものを（３）、剥がれた面積が全体の２０％以上５０％未満であるものを（２）、剥がれた面積が全体の５０％以上であるものを（１）とした。数字が大きいものほど、密着性が優れていることを表し、（３）以上において実用レベルである。
【００６８】
表３に各サンプルの密着性試験の評価結果を示す。
【００６９】
【表３】
2020122043.tif 000004
【００７０】
本発明の条件を満足する実施例１〜１７で得られた水性軟包装印刷用コアシェル型エマルション（Ｅ１〜Ｅ１７）の基材への密着性はすべて実用レベル以上であった。一方、本発明の条件を満たさない比較例１〜１２は、エマルションが得られないもしくは基材への密着が不十分であった。
【００７１】
評価例４と評価例５との比較より、（Ｂ）成分として芳香族エチレン性不飽和単量体を含む水溶性樹脂を用いた場合に、基剤への密着性に優れることが分かる。
また、評価例１３と、評価例３、１１、１２との比較により、（Ｂ）成分として脂環構造含有エチレン性不飽和単量体を含む水溶性樹脂を用いた場合、基材への密着性評価に優れることが分かる。
【００７２】
さらに、評価例３、１４〜１６と評価例１７との比較より、（Ｃ）成分として２０℃における水への溶解度が３ｇ/１００ｇ水未満であるエチレン性不飽和単量体を用いると、基材への密着性に優れることが分かる。
【００７３】
本発明で提供する水性軟包装印刷用コアシェル型エマルションは紙、フィルムいずれの基材に対しても密着性に優れているため、印刷インキ用バインダーまたはコーティングニスの原料として有用である。また、（Ａ）成分におけるダイマー酸、トリマー酸は植物由来であるため、環境負荷の低い材料である。